(57)【要約】【課題】高コントラスト及び高色再現性を実現することの可能なカラーフィルタ、及びこのカラーフィルタを備える液晶表示装置を提供すること。【解決手段】黄色画素を含む複数色の画素を具備するカラーフィルタであって、前記黄色画素は、少なくとも黄色顔料、赤色顔料、顔料分散剤、および顔料担体を含む黄色組成物を用いて形成された膜厚２μｍ未満の画素であって、ＸＹＺ表色系色度図における色度座標（ｘ、ｙ）が、（０．５５０、０．４５０）、（０．４００、０．６００）、（０．３５０、０．５５０）、（０．５１０、０．４３０）で囲まれる四角形内に位置することを特徴とする。【選択図】図１
2011118089.tif 000002
【特許請求の範囲】
【請求項１】
黄色画素を含む複数色の画素を具備するカラーフィルタであって、前記黄色画素は、少なくとも(a)着色剤、(b)光重合性モノマー、(c)光重合開始剤、(d)透明樹脂、(e)溶剤を含有する黄色組成物を用いて形成された画素であって、(a)着色剤中に黄色顔料C.I. Pigment Yellow  １３８、１３９、１５０、及び１８５の少なくとも１種以上と、赤色顔料C.I. Pigment Red  ２４２を含み、(a)着色剤中前記赤色顔料の重量比が０．０１以上０．１未満であることを特徴とするカラーフィルタ。
【請求項２】
前記黄色画素のＸＹＺ表色系色度図における色度座標（ｘ、ｙ）が、（０．５５０、０．４５０）、（０．４００、０．６００）、（０．３５０、０．５５０）、（０．５１０、０．４３０）で囲まれる四角形内に位置することを特徴とする請求項１に記載のカラーフィルタ。
【請求項３】
前記黄色画素のコントラスト比が１００００以上であることを特徴とする請求項１または請求項２に記載のカラーフィルタ。
【請求項４】
前記黄色画素の膜厚が２μｍ未満であることを特徴とする請求項1から請求項３のいずれか１項に記載のカラーフィルタ。
【請求項５】
請求項１から請求項４のいずれか１項に記載のカラーフィルタを備えたことを特徴とする液晶表示装置。
【請求項６】
請求項１から請求項４のいずれか１項に記載のカラーフィルタを備え、かつ光源に３波長LEDを用いたことを特徴とする液晶表示装置。
【発明の詳細な説明】
【技術分野】
【０００１】
本発明は、カラーフィルタ、および該カラーフィルタを備えた液晶表示装置に関する。
【背景技術】
【０００２】
カラー液晶表示装置は、基本的に、カラーフィルタと第１の透明電極層が形成された第１の透明基板と、第２の透明電極層が形成された第２の透明基板とを、第１及び第２の透明電極層を対向させて配置し、これらの間に液晶層を介在させてなるものである。第１および第２の透明基板の外側には、それぞれ第１および第２の偏光板が設けられており、第１の偏光板の外側にはバックライト光源を含むバックライトユニットが設置されている。
【０００３】
このように構成される液晶表示装置では、第１および第２の透明電極層間に印加する電圧を画素毎に調整し、第１の偏光板を通過したバックライトユニットからの光の偏光度合いを制御して、第２の偏光板を通過する光量をコントロールすることにより表示が行われる。従って、カラーフィルタおよび偏光板の色特性は、液晶表示装置の色特性を決定する重要な因子となっている。
【０００４】
カラーフィルタは、ガラス等の透明基板の表面に、遮光パターンであるブラックマトリックスと赤色、緑色および青色の微細な帯（ストライプ）状の画素を平行または交差させて配置したもの、あるいは微細な画素を縦横一定に規則的に配置したものから構成されている。
【０００５】
液晶表示装置は、近年その薄型であることゆえの省スペース性、軽量性、また省電力性などが評価され、大型のテレビやモニタにも用途が急速に拡大してきていることから、液晶表示装置の色特性を決定するカラーフィルタに対して、高輝度化、高色再現性、高コントラスト化の要求が高まっている(例えば、特許文献１、２、３参照)。
【０００６】
高色再現化の手段としては、カラーフィルタに赤色、緑色および青色の画素に加えて、第４、第５、第６の画素を追加することが有効である。特許文献４および５などは、赤色、緑色、青色の画素に加えて、黄色、シアン色、マゼンタ色の画素を追加することで、特許文献６はシアン色の画素を追加することで、色再現域の拡大を提案している。赤色、緑色、青色の画素に加える第４の画素としては、高輝度化の点でも有利な黄色画素を用いることが効果的である。４色の画素で色再現することにより、３色で構成するカラーフィルタよりも色再現域を拡大することができ、また、赤色、緑色および青色に比べ高い彩度を有する黄色を加えることにより、液晶表示装置の高輝度化を図ることができる。
【０００７】
しかしながら、黄色着色組成物において、彩度とコントラストはトレードオフの関係にあり、即ち、コントラストの高い顔料は彩度が低く、彩度が高い顔料はコントラストが低く、高いコントラストと高い彩度を両立することは困難であった。
【先行技術文献】
【特許文献】
【０００８】
【特許文献１】特開２００１−１９４６５８号公報
【特許文献２】特開２００２−２１４４３６号公報
【特許文献３】特開２００５−３１６４３９号公報
【特許文献４】特開平０９−２５１１６０号公報
【特許文献５】特許第４１７０８９９号
【特許文献６】特開２００１−３０６０２３号公報
【発明の概要】
【発明が解決しようとする課題】
【０００９】
本発明は、以上のような事情の下になされたもので、高コントラスト化が可能で彩度の高い黄色着色組成物を調整・提供し、もって高色再現性を達成したカラーフィルタ、及びこのカラーフィルタを備える液晶表示装置を提供することを目的とする。
【課題を解決するための手段】
【００１０】
上記課題を解決するため、本発明の第１の態様は、黄色画素を含む複数色の画素を具備するカラーフィルタであって、前記黄色画素は、少なくとも(a)着色剤、(b)光重合性モノマー、(c)光重合開始剤、(d)透明樹脂、(e)溶剤を含有する黄色組成物を用いて形成された画素であって、(a)着色剤中に黄色顔料C.I. Pigment Yellow  １３８、１３９、１５０、及び１８５の少なくとも１種以上と、赤色顔料C.I. Pigment Red  ２４２を含み、(a)着色剤中前記赤色顔料の重量比が０．０１以上０．１未満であることを特徴とするカラーフィルタとしたものである。
【００１１】
本発明の第２の態様は、前記黄色画素のＸＹＺ表色系色度図における色度座標（ｘ、ｙ）が、（０．５５０、０．４５０）、（０．４００、０．６００）、（０．３５０、０．５５０）、（０．５１０、０．４３０）で囲まれる四角形内に位置することを特徴とする請求項１に記載のカラーフィルタとしたものである。
【００１２】
本発明の第３の態様は、前記黄色画素のコントラスト比が１００００以上であることを特徴とする請求項１または請求項２に記載のカラーフィルタとしたものである。
【００１３】
本発明の第４の態様は、前記黄色画素の膜厚が２μｍ未満であることを特徴とする請求項1から請求項３のいずれか１項に記載のカラーフィルタとしたものである。
【００１４】
本発明の第５の態様は、請求項１から請求項４のいずれか１項に記載のカラーフィルタを備えたことを特徴とする液晶表示装置としたものである。
【００１５】
本発明の第６の態様は、請求項１から請求項４のいずれか１項に記載のカラーフィルタを備え、かつ光源に３波長LEDを用いたことを特徴とする液晶表示装置としたものである。
【発明の効果】
【００１６】
本発明によれば、高コントラストと高い彩度を両立させた黄色組成物を用いて黄色画素を形成することにより、高コントラスト及び高色再現性を実現することの可能なカラーフィルタ、及びこのカラーフィルタを備える液晶表示装置を得ることが可能である。
【図面の簡単な説明】
【００１７】
【図１】本発明の一実施形態に係るカラーフィルタに用いられる黄色画素のＸＹＺ表色系色度図における色度座標（ｘ、ｙ）の範囲を示す図。
【図２】本発明の一実施形態に係るカラーフィルタを備える液晶表示装置の構成を示す図。
【図３】コントラストの測定方法を説明するための図。
【図４】バックライトの発光スペクトルを示す特性図。
【発明を実施するための形態】
【００１８】
以下、本発明を実施の形態に基づいて説明する。
【００１９】
本発明の一実施形態に係るカラーフィルタは、黄色画素を含む複数色の着色画素を具備する。黄色画素以外の画素としては、例えば、赤色画素、緑色画素、青色画素が挙げられる。これらの画素は、顔料、顔料分散剤、顔料担体等を含有する着色組成物を用いて形成される。
【００２０】
着色組成物に含まれる顔料としては、有機または無機の顔料を、単独でまたは２種類以上混合して用いることができる。顔料のなかでは、耐熱性の高い顔料、特に耐熱分解性の高い顔料が好ましいが、発色性が高い顔料ということで、通常は有機顔料が用いられる。
【００２１】
黄色画素は、少なくとも(a)着色剤、(b)光重合性モノマー、(c)光重合開始剤、(d)透明樹脂、(e)溶剤を含有する黄色組成物を用いて形成された画素であって、(a)着色剤中に黄色顔料C.I. Pigment Yellow  １３８、１３９、１５０、及び１８５の少なくとも１種以上と、赤色顔料C.I. Pigment Red  ２４２を含み、(a)着色剤中前記赤色顔料の重量比が０．０１以上０．１未満である。
【００２２】
また、本発明のカラーフィルタが具備する黄色画素は、黄色顔料とともに赤色顔料を含有する黄色組成物を用いて形成された膜厚２μｍ未満の画素であって、ＸＹＺ表色系色度図における色度座標（ｘ、ｙ）が、図１に示すように、（０．５５０、０．４５０）、（０．４００、０．６００）、（０．３５０、０．５５０）、（０．５１０、０．４３０）で囲まれる四角形内に位置している。また、特にＸＹＺ表色系色度図における色度座標（ｘ、ｙ）が、（０．４６５,０．５３５）、（０．４２８,０．４９３）、（０．５１０,０．４３０）、（０．５５０,０．４５０）で囲まれる四角形内に位置していることが好ましい。この範囲は、黄色画素の色表現が豊かな領域である。
【００２３】
このような黄色画素の分光透過率は、波長４７０ｎｍから５７０ｎｍの範囲内に、透過率が２０％以下の領域を２０ｎｍ幅以上有し、且つ透過率が６０％以上の領域を４０ｎｍ幅以上有する。
【００２４】
上述のように黄色画素は、黄色顔料及び赤色顔料をともに含有する黄色組成物を用いて形成され、上記のような色度又は分光透過率を示す黄色画素は、コントラスト及び彩度がともに高く、例えば、赤色、緑色及び青色の画素に、このような黄色画素を加えたカラーフィルタは、高コントラスト及び高色再現性を実現することができる。
【００２５】
即ち、黄色顔料のみでは、コントラストと彩度を両立することはできないが、彩度は低いがコントラストの高い黄色顔料に赤色顔料を混合した黄色組成物を用いることにより、コントラストと彩度がともに高い黄色画素を得ることができる。
【００２６】
黄色画素を形成する黄色着色組成物には、黄色顔料として、C.I. Pigment Yellow  １３８、１３９、１５０、１８５を用いる。更にC.I. Pigment Yellow １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１４７、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９８、１９９、２１３、２１４等を用いることができる。
なお、以上の黄色顔料の２種以上を混合して用いることもできる。
【００２７】
黄色顔料に加えられる赤色顔料としては、例えばC.I. Pigment Red ７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２８、２４０、２４２、２５４、２５５、２６４、２７２等の赤色顔料の１種又は２種以上を用いることができる。これらの中では特に、C.I. Pigment Red  １７７、２４２、２５４を好ましく用いることができる。
【００２８】
黄色着色組成物中に赤色顔料の重量比は、０．０１以上、０．１未満であることが望ましい。０．１を超えると、色度が図１に示す四角形内に入らなくなり、好ましくない。
【００２９】
黄色画素以外の画素、例えば、赤色画素、緑色画素、青色画素を形成するための着色組成物に使用可能な有機顔料の具体例を、以下に示す。
【００３０】
赤色画素を形成するための赤色着色組成物には、上述した赤色顔料を用いることが出来る。また、これら赤色顔料に上述した黄色顔料、C.I. Pigment Orange ３６、３８、４３、５１、５５、５９、６１、６４、７１、７３等の橙色顔料を添加することができる。
【００３１】
緑色画素を形成するための緑色着色組成物には、例えばC.I. Pigment Green ７、１０、３６、３７、５８等の緑色顔料を用いることができる。緑色着色組成物には、上述した黄色顔料を添加することができる。
【００３２】
青色画素を形成するための青色着色組成物には、例えばC.I. Pigment Blue １５、１５：１、１５：２、１５：３、１５：４、１５：６、１６、６０、６４、８０等の青色顔料、好ましくはC.I. Pigment Blue １５：６を用いることができる。青色着色組成物には、C.I. Pigment Violet １、１９、２３、２７、２９、３０、３２、３７、４０、４２、５０等の紫色顔料、好ましくはC.I. Pigment Violet ２３を併用することができる。
【００３３】
着色組成物は、顔料を、必要に応じて光重合開始剤と共に、透明樹脂および有機溶剤中に、種々の分散手段を用いて微細に分散させることにより製造することができる。顔料を透明樹脂および有機溶剤中に分散する際には、適宜、樹脂型顔料分散剤、界面活性剤、色素誘導体等の分散助剤を含有させることができる。
【００３４】
着色組成物には、組成物の経時粘度を安定化させるために貯蔵安定剤を含有させることができ、また、透明基板との密着性を高めるためにシランカップリング剤等の密着向上剤を含有させることもできる。
【００３５】
なお、前記黄色画素のコントラスト比が10000以上であると、このカラーフィルタを装着した液晶表示装置の表示が、鮮明になるので好ましい。さらに、前記黄色画素の膜厚が２μｍ未満であると、画素の端部がオーバーハング状態になりにくく、画線精度が向上するという利点がある。
【００３６】
本実施形態に係るカラーフィルタは、透明基板上に、ブラックマトリックスを形成した後、このブラックマトリックスに区分された領域に、印刷法またはフォトリソグラフィー法により、上記の各色着色組成物層を設け、各画素を形成することにより得ることができる。透明基板としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、液晶パネル化後の液晶駆動のために、酸化インジウム、酸化錫などからなる透明電極が形成されていてもよい。
【００３７】
図２は、本発明の一実施形態に係るカラーフィルタを備えた液晶表示装置を示す。図２において、液晶表示装置１０は、ノート型パソコン用のＴＦＴ駆動型液晶表示装置の典型例であって、離間対向して配置された一対の透明基板１１および２１を備え、それらの間には、液晶（ＬＣ）が封入されている。
【００３８】
第１の透明基板１１の内面には、ＴＦＴ（薄膜トランジスタ）アレイ１２が形成されており、その上には、例えばＩＴＯからなる透明電極層１３が形成されている。透明電極層１３の上には、配向層１４が設けられている。また、透明基板１１の外面には、偏光板１５が形成されている。他方、第２の透明基板２１の内面には、本実施形態に係るカラーフィルタ２２が形成されている。
【００３９】
カラーフィルタ２２を構成する赤色、緑色および青色の画素は、ブラックマトリックス（図示せず）により分離されている。カラーフィルタ２２を覆って、必要に応じて透明保護膜（図示せず）が形成され、さらにその上に、例えばＩＴＯからなる透明電極層２３が形成され、透明電極層２３を覆って配向層２４が設けられている。また、透明基板２１の外面には、偏光板２５が形成されている。なお、偏光板１５の下方には、三波長ランプ３１を備えたバックライトユニット３０が設けられている。
【００４０】
また、本発明のカラーフィルタを備えた液晶表示装置に具備するバックライトは、ＬＥＤバックライトのほかに、冷陰極管（CCFL）バックライトも用いることができる。
【実施例】
【００４１】
［顔料の調整］
実施例および比較例で用いた顔料を、表１に示す。また、実施例および比較例で用いた分散剤を表２に示す。
【００４２】
【表１】
2011118089.tif 000003
【００４３】
【表２】
2011118089.tif 000004
【００４４】
［アクリル樹脂溶液の調製］
実施例および比較例で用いたアクリル樹脂溶液の調製について説明する。樹脂の分子量は、GPC（ゲルパーミエーションクロマトグラフィ）により測定したポリスチレン換算の重量平均分子量である。
【００４５】
先ず、反応容器にシクロヘキサノン３７０部を入れ、容器に窒素ガスを注入しながら８０℃に加熱して、同温度で下記モノマーおよび熱重合開始剤の混合物を１時間かけて滴下して重合反応を行った。
メタクリル酸                                                ２０．０部
メチルメタクリレート                                        １０．０部
ｎ−ブチルメタクリレート                                    ３５．０部
２−ヒドロキシエチルメタクリレート                          １５．０部
２，２’−アゾビスイソブチロニトリル                          ４．０部
パラクミルフェノールエチレンオキサイド変性アクリレート      ２０．０部
（東亜合成株式会社製「アロニックスＭ１１０」）
【００４６】
滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂の溶液を得た。アクリル樹脂の重量平均分子量は、約４００００であ
った。
【００４７】
室温まで冷却した後、樹脂溶液約２ｇをサンプリングして１８０℃、２０分加熱乾燥して不揮発分を測定し、先に合成した樹脂溶液に不揮発分が２０重量％になるようにシクロヘキサノンを添加してアクリル樹脂溶液を調製した。
【００４８】
［顔料分散体の調整］
表３に示す組成（重量比）の混合物を均一に撹拌混合した後、直径０．５ｍｍのジルコニアビーズを用いて、アイガーミルで２時間分散した後、５μｍのフィルタで濾過し顔料分散体を作製した。
【００４９】
【表３】
2011118089.tif 000005
【００５０】
［着色組成物（以下、レジストという。）の調整］
次いで、上記で作成した、顔料分散体と下記組成物を、表４に示す組成（重量比）で均一になるように攪拌混合した後、１μｍのフィルタで濾過して各色レジストを得た。
【００５１】
【表４】
2011118089.tif 000006
【００５２】
上記表中、
モノマー    ：トリメチロールプロパントリアクリレート
（新中村化学社製「ＮＫエステルＡＴＭＰＴ」）
光重合開始剤：2-メチル-1-[4-（メチルチオ）フェニル]-2-モルフォリノプロパン-1-オン
（チバ・スペシャルティ・ケミカルズ社製「イルガキュア ９０７」）
増感剤      ：４，４’−ビス（ジエチルアミノ）ベンゾフェノン
（保土ヶ谷化学社製「ＥＡＢ−Ｆ」）
有機溶剤    ：シクロヘキサノン
である。
【００５３】
〔黄色画素のコントラスト比測定用乾燥塗膜の作製〕
得られた、黄色レジスト(表４ YPR1〜YPR3、YPR4-1〜YPR4-6)をスピンコート法によりガラス基板に塗工した後、クリーンオーブン中で、７０℃で２０分間プリベークした。次いで、この基板を室温に冷却した後、超高圧水銀ランプを用い、紫外線露光を行った。その後、クリーンオーブン中で、２３０℃で４０分間ポストベークを行い、２７種の黄色画素のコントラスト比測定用乾燥塗膜（実施例１〜８、比較例１〜２０）を作製した。
【００５４】
これらの塗膜試料について、以下のように評価を行った。
【００５５】
〔平行透過光の色度測定〕
得られた試料の色度座標を顕微分光測光装置OSP-2000（オリンパス光学工業社製）を使用し、２°視野の条件下でＬＥＤを用いて測定した。結果を表５、６に示す。
【００５６】
〔コントラスト比の測定〕
まず、図３（ａ）に示すように、試料４の前後に、偏光版２,３を、その偏光軸を互いに平行にして配置した。一方の偏光板３の側からバックライト６を照射して、他方の偏光板２を透過した光７の輝度Lp（平行透過光の輝度）を色彩輝度計ＢＭ−５Ａ（トプコン社製）１を使用して、２°の視野の条件で測定した（ＣＩＥ１９３１表色系）。
【００５７】
次に、図３（ｂ）に示すように、偏光版２,３の偏光軸を互いに直交させて、一方の偏
光板３の側からバックライト６を照射して、他方の偏光板２を透過した光８の輝度Lc（直交透過光の輝度）を色彩輝度計１で測定した。上記方法にて測定して得られた測定値を用いて、コントラスト比Ｌｐ／Ｌｃを算出した。なお、輝度計は株式会社トプコン社製「色彩輝度計ＢＭ−５Ａ」、偏光板は日東電工社製「偏光フィルムＮＦＦ−ＳＥＧ１２２４ＤＵ」を用いた。なお、測定に際しては、不要光を遮断するために、測定部分に１ｃｍ角の孔を開けた黒色のマスクを当てた。
【００５８】
これらの結果を表５、６に示す。
【００５９】
【表５】
2011118089.tif 000007
【００６０】
【表６】
2011118089.tif 000008
【００６１】
上記表５〜６から、次のことがわかる。即ち、Ｙ−１のみを含む黄色組成物YPR-1を用いて得た黄色画素（比較例１〜３）は、コントラストはいずれも１００００以上で良好であるが、色度は、図１に示すように、本発明の範囲外にある。また、Ｙ−２のみを含む黄色組成物YPR-2を用いて得た黄色画素（比較例４〜６）は、色度は、図１に示すように、本発明の範囲内にあるが、コントラストはいずれも１００００以下と低い。更に、Ｙ−１（８０重量部）にＹ−２（２０重量部）を添加した黄色組成物YPR-3を用いて得た黄色画素（比較例７〜９）は、コントラストがいずれも１００００以下と低い。
【００６２】
これに対し、Ｙ−１、Ｙ−２、R−２を添加した黄色組成物YPR-4を用いて得た黄色画素（実施例１〜8）は、色度は、図１に示すように、本発明の範囲内にあり、彩度が良好であるとともに、コントラストもいずれも１００００以上と高い。
【００６３】
Ｙ−１とY−２、Ｒ−２を添加する黄色組成物の中でも、Y-1、R-2の重量により、色度が本発明の範囲内で、コントラスト１００００以上を出すことのできる膜厚は変わってくる。比較例１０と比較例１１，１２に示すとおり、黄色組成物中のY-1とR-2の量を８９：２（比較例１０）とした場合、膜厚2.0μｍまで本発明の色度範囲を満たし、コントラスト１００００以上となるが、９０：１（比較例１１、１２）とすると、膜厚１．５μｍで色度が本発明の範囲からはずれてしまう。また、黄色組成物中のY-1、R-2の量を、７９：２（比較例１３）にした場合、膜厚２．０μｍまで本発明の色度範囲、コントラスト１００００以上を満たすが、Y-1、R-2の量を８０：１（比較例１４、１５）にした場合、膜厚１．０μｍでは、コントラスト１００００以上を達成することができない。さらに、Y-1、Y-2、R-2を７０：２５：５とした場合、膜厚１．０μｍでは本発明の色度範囲を外れてしまい、膜厚１．５μｍだと色度は、発明の範囲となるが、彩度が低い。R-2の添加量を１０重量部まで上げた場合（比較例１６）、膜厚が１．０μｍでは本発明の色度範囲をはずれ、膜厚を厚くしていくと、彩度が低くなる。
【００６４】
（実施例１０〜１４、および比較例１９〜２２）
表７に示す各色レジストの組み合わせにて、下記に示す方法にてカラーフィルタを作製した。
【００６５】
【表７】
2011118089.tif 000009
【００６６】
［カラーフィルタの作製］
まず、赤色レジストをスピンコート法により、予めブラックマトリックスが形成されてあるガラス基板に塗工した後、クリーンオーブン中で、７０℃で２０分間プリベークした。次いで、この基板を室温に冷却後、超高圧水銀ランプを用い、フォトマスクを介して紫外線を露光した。その後、この基板を２３℃の炭酸ナトリウム水溶液を用いてスプレー現像
した後、イオン交換水で洗浄し、風乾した。
【００６７】
さらに、クリーンオーブン中で、２３０℃で３０分間ポストベークを行い、基板上にストライプ状の赤色フィルタセグメントを形成した。次に、緑色レジストを使用し、同様に緑色フィルタセグメントを形成後、青色レジストを使用し、青色フィルタセグメントを形成し、さらに、黄色レジストを使用し、黄色フィルタセグメントを形成し、カラーフィルタを得た。
【００６８】
[液晶表示装置の作製]
得られたカラーフィルタ上に、透明ＩＴＯ電極層を形成し、その上にポリイミド配向層を形成した。このガラス基板の他方の表面に偏光板を形成した。他方、別の（第２の）ガラス基板の一方の表面にＴＦＴアレイおよび画素電極を形成し、他方の表面に偏光板を形成した。
こうして準備された２つのガラス基板を電極層同士が対面するよう対向させ、スペーサビーズを用いて両基板の間隔を一定に保ちながら位置合わせし、液晶組成物注入用開口部を残すように周囲を封止剤で封止した。開口部から液晶組成物を注入し、開口部を封止した。このようにして作製した液晶表示装置をバックライトユニットと組み合わせて液晶パネルを得た。
【００６９】
[バックライト]
バックライトとしては、青色LEDと赤色発光蛍光体及び緑色発光蛍光体とを組み合わせて白色を呈するB-LED+R・G蛍光体バックライトで、図４のような発光スペクトルを呈するものを用いた。
【００７０】
実施例及び比較例で得られたカラーフィルタについて、以下の評価を行った。
【００７１】
（色再現領域の評価）
作製したカラーフィルタを用いて、B-LED+R・G蛍光体バックライト用いて光を照射したときのカラーフィルタのNTSC比（アメリカNational Television System Committee(NTSC)により定められた標準方式の３原色、赤（0.67, 0.33）、緑（0.21, 0.71）、青（0.14, 0.08）により囲まれる面積に対する比率）で定められたRGB3色の三角形の面積を１００として、基準値の面積に対する四角形の面積の比率を測定した。評価結果を表７に示す。
【００７２】
表７の結果より、カラーフィルターの黄色組成物成分に赤色組成物R-1を１〜５重量％含むことで、（実施例１０〜１４）NTSC比は向上し、明度とコントラストが高くなることがわかった。これに対して、黄色組成物成分に赤色組成物R-1を含まないものを使用したカラーフィルタ（比較例２１）とカラーフィルタとしてYPR-1を使用した場合（比較例２２）には、白表示の色度は狙いの色度からはずれたり、明度、コントラストが低くなる結果であった。さらに、黄色組成物成分に赤色組成物を１０重量％加えたものを使用したカラーフィルタは（比較例２５）、コントラストは高い値を示すが、明度、NTSC比は低くなる。
【符号の説明】
【００７３】
１…色彩輝度計
２,３,１５…偏光版
６…バックライト
７,８…光
１０…液晶表示装置
１１,２１…透明基板
１２…ＴＦＴ（薄膜トランジスタ）アレイ
１３,２３…透明電極層
１４,２４…配向層
１５…偏光板
２２…カラーフィルタ
３０…バックライトユニット
３１…三波長ランプ
【図１】
2011118089.tif 000010
【図２】
2011118089.tif 000011
【図３】
2011118089.tif 000012
【図４】
2011118089.tif 000013